(57)【要約】【課題】長さＬ／直径Ｄの比が３以上の長尺の素材を据込鍛造することができる鍛造用金型装置を提供すること。【解決手段】鍛造用金型装置１は、長さＬ／直径Ｄの比が３以上の棒素材２を全体加熱して据込鍛造する。鍛造用金型装置１は、棒素材２の下端面２ａが載置されると共に、棒素材２の下端部の外周側面２ｃをクリアランスＣ１を介して支持する下型キャビティ４ｂを有する下金型４と、下降した際に、棒素材２の上端面２ｂを押圧する押圧部５ａを有し、棒素材２の上端部の外周側面２ｃをクリアランスＣ２を介して支持する上型キャビティ５ｂを有する上金型５と、を備えている。上金型５及び下金型４は、棒素材２の長さ方向の中央部２ｄを拡径できる空間をあけた状態で、上金型５が下金型４の方向へ下降して、前記押圧部５ａで前記棒素材２の上端面２ｂを長さ方向に押圧し中央部２ｄを拡径させる。【選択図】図２
2010234439.tif 000002
【特許請求の範囲】
【請求項１】
長さＬ／直径Ｄの比が３以上の棒素材を、全体を加熱した状態で中央部を拡径する据込鍛造を行う鍛造用金型装置であって、
前記棒素材の下端面が載置されると共に、前記棒素材の下端部の外周側面をクリアランスを介して支持する下型キャビティを有する下金型と、
下降した際に、前記棒素材の上端面を押圧する押圧部を有すると共に、前記棒素材の上端部の外周側面をクリアランスを介して支持する上型キャビティを有する上金型と、を備え、
前記上金型及び下金型は、前記棒素材の長さ方向の中央部を拡径できる空間をあけた状態で、前記上金型が前記下金型の方向へ下降して、前記押圧部で前記棒素材の上端面を長さ方向に押圧し前記中央部を拡径させることを特徴とする鍛造用金型装置。
【請求項２】
前記下型キャビティは、前記棒素材との前記クリアランスが前記棒素材の直径の０．５〜１．０％に設定されており、
前記上型キャビティは、前記棒素材との前記クリアランスが前記棒素材の直径の０．５〜１．０％に設定されていると共に、抜き勾配が０.５〜１度に形成されていることを特徴とする請求項１に記載の鍛造用金型装置。
【請求項３】
前記下金型は、その一部を構成する固定ブロックと、
前記固定ブロックに対して接離可能に配置された可動ブロックと、を備え、
前記可動ブロックは、摺動駆動装置によって前記固定ブロックに対して進退されることを特徴とする請求項１または請求項２に記載の鍛造用金型装置。
【請求項４】
前記上金型は、前記下金型の外側面に沿って摺動するガイド部を有すると共に、
前記上金型が前記下金型の方向へ移動する際に、前記固定ブロック及び前記可動ブロックに摺動可能に外嵌することを特徴とする請求項３に記載の鍛造用金型装置。
【請求項５】
長さＬ／直径Ｄの比が３以上の棒素材全体を加熱する加熱工程と、
前記棒素材の下端面を下金型の下型キャビティにクリアランスを介して載置し、前記棒素材の長さ方向の中央部を拡径できる空間をあけた状態で、かつ、上金型の上型キャビティにクリアランスを介して支持し、前記上金型を下降して前記上型キャビティの押圧部で、前記棒素材の上端面を押圧して前記中央部を拡径させる据込鍛造工程と、
前記据込鍛造工程で鍛造した前記棒素材を再加熱することなく所定形状にプレス成形するプレス工程と、を含むことを特徴とする鍛造素材の製造方法。
【請求項６】
前記据込鍛造工程は、請求項１ないし請求項３のいずれか１項に記載の鍛造用金型装置で行い、
前記プレス工程を鍛造装置で行うことを特徴とする請求項５に記載の鍛造素材の製造方法。
【請求項７】
前記鍛造素材は、自動車用サスペンション部品に成形されることを特徴とする請求項６に記載の鍛造素材の製造方法。
【発明の詳細な説明】
【技術分野】
【０００１】
本発明は、鍛造する素材を据込鍛造する鍛造用金型装置及び鍛造素材の製造方法に関する。
【背景技術】
【０００２】
近年、自動車用サスペンションアームは、車体の軽量化に伴い軽量のアルミニウム合金製鍛造品が使用されつつある。このような車体の軽量化の要請により、アルミニウム合金製鍛造品の使用をさらに拡大しようとする動きがある。自動車用サスペンションアームは、操舵性や乗り心地性の向上、及び、軽量化の要請に伴って、その機能や強度を十分に発揮できて、さらに、適切な応力分布が達成できるようにするために、複雑な形状を有するものが多く、一般に金型を用いた鍛造によって製造されている。
【０００３】
自動車用サスペンションアームのように複雑な形状の鍛造品を製造する場合は、一回の鍛造で完成品に仕上げることは困難である。このため、まず、丸棒素材に据え込みや曲げ加工等の予備成形を施して素形材の鍛造素材を形成した後、予備鍛造及び仕上鍛造を行って最終形状の鍛造完成品に仕上げている（例えば、特許文献１参照）。
【０００４】
従来、丸棒素材を予備成形する鍛造方法としては、特許文献１に開示されたアプセッタによる鍛造方法や、特許文献２に開示されたマルチラムプレスによる鍛造方法等がある。
アプセッタによる鍛造方法は、据込鍛造する丸棒素材の中央部を局部的に加熱して、冷間のままの両端部をグリップし、前記中央部を密閉金型内で据え込む方法である。
また、マルチラムプレスによる鍛造方法は、丸棒素材全体を加熱して密閉金型により中央部を据え込む方法である。
【先行技術文献】
【特許文献】
【０００５】
【特許文献１】特開平０６−３１５７３４号公報
【特許文献２】特開２００２−３６１３５４号公報
【非特許文献】
【０００６】
【非特許文献１】鍛造設計技術第２版、財団法人鍛造技術研究所、平成８年６月、Ｐ．２７１及びＰ．３３０
【発明の概要】
【発明が解決しようとする課題】
【０００７】
しかしながら、特許文献１に記載されたアプセッタによる鍛造方法では、丸棒素材を据込鍛造した後の鍛造工程を実施する場合に、両端部が冷間状態であることから、再度、丸棒素材全体を加熱しなければならないという問題点があった。また、この鍛造方法は、密閉型による方法であるので、据込鍛造する際の急激な内部圧力上昇を抑制することが容易ではない。このため、鍛造用金型装置を頑丈にしなければならず、装置全体が大型化するという問題点があった。
【０００８】
また、特許文献２に記載されたマルチラムプレスによる閉塞鍛造方法は、製品全体を金型で密閉拘束した状態で据込圧力を加えるため、大きなクランプ荷重が必要となり、大型プレスが必要であるという問題点があった。
例えば、製品投影面積が３００ｃｍ２の素材をマルチラムプレスで鍛造する場合、クランプ荷重は、
クランプ荷重＝製品投影面積×内部圧力＝３００ｃｍ２×４ｔ／ｃｍ２＝１２００ｔ
となる。また、据込荷重は、
据込荷重＝製品断面積×内部圧力＝２０ｃｍ２×４ｔ／ｃｍ２＝８０ｔ
となり、据え込みの内部圧力が高い。
さらに、閉塞鍛造方法では、上金型と下金型とを合致させて鍛造しているので、鍛造した際に、上金型と下金型との合わせ面に微小バリが発生する。このため、バリを除去するバリ取り工程が次の鍛造工程前に必要となるので、次工程で連続して鍛造することはできなかった。
【０００９】
そして、特許文献１に記載のアプセッタによる鍛造方法や、特許文献２に記載のマルチラムプレスによる鍛造方法等では、両端が小径の長尺の丸棒素材を小型プレス機で１回の加熱で鍛造することができなかった。
なお、自動車用サスペンション鍛造品等を細長い丸棒素材から製造する場合、１回の工程で必要な直径を据え込むには、丸棒素材の長さが直径の３倍以上のものを鍛造することが不可能であった（例えば、非特許文献１参照）。
また、従来、全体を加熱した丸棒素材の中央部を据え込んで拡径させる据込鍛造を小型のプレス機で行えるようにした鍛造用金型装置は存在していなかった。
【００１０】
本発明は、前記問題点に鑑みてなされたものであり、長さＬ／直径Ｄの比が３以上の長尺の素材を、バリを発生させることなく据込鍛造することができる鍛造用金型装置及び鍛造素材の製造方法を提供することを課題とする。
【課題を解決するための手段】
【００１１】
前記課題を解決するために、請求項１に記載の鍛造用金型装置は、長さＬ／直径Ｄの比が３以上の棒素材を、全体を加熱した状態で中央部を拡径する据込鍛造を行う鍛造用金型装置であって、前記棒素材の下端面が載置されると共に、前記棒素材の下端部の外周側面をクリアランスを介して支持する下型キャビティを有する下金型と、下降した際に、前記棒素材の上端面を押圧する押圧部を有すると共に、前記棒素材の上端部の外周側面をクリアランスを介して支持する上型キャビティを有する上金型と、を備え、前記上金型及び下金型は、前記棒素材の長さ方向の中央部を拡径できる空間をあけた状態で、前記上金型が前記下金型の方向へ下降して、前記押圧部で前記棒素材の上端面を長さ方向に押圧し前記中央部を拡径させることを特徴とする。
【００１２】
かかる構成によれば、鍛造用金型装置で棒素材の中央部を拡径する据込鍛造をする場合は、鍛造する前に棒素材全体を加熱する。次に、その棒素材の下端部の外周側面を、クリアランスを介して下金型の下型キャビティ内に載置する。さらに、棒素材の上端部の外周側面を、クリアランスを介して上型キャビティで支持しながら下金型に対して上金型を下降させる。このとき、上金型は、棒素材の長さ方向の中央部を拡径できる空間をあけた状態で、下金型方向へ下降して、押圧部で棒素材の上端面を押圧して中央部を拡径させる。
棒素材は、上型キャビティ及び下型キャビティとの間に適宜な間隔のクリアランスと、中央部に開放された空間とがあることにより、上金型及び下金型に不完全な状態で部分接触している。このため、棒素材は、金型との接触による温度低下を最小限に抑えて、鍛造され易い温度の状態と、前記中央部が座屈しない状態とが維持されて鍛造される。さらに、棒素材は、上金型と下金型とが型合わせする部分を開放して前記中央部をフリーの状態で据込鍛造することにより、バリが全くない状態に拡径される。
このように、鍛造用金型装置は、棒素材の中央部を開放すると共に、その中央部以外を上型キャビティ及び下型キャビティで半拘束した状態でプレスすることにより、長さＬ／直径Ｄの比が３以上の長尺の棒部材であっても、鍛造することが可能となる。
【００１３】
請求項２に記載の鍛造用金型装置は、請求項１に記載の鍛造用金型装置であって、前記下型キャビティは、前記棒素材との前記クリアランスが前記棒素材の直径の０．５〜１．０％に設定されており、前記上型キャビティは、前記棒素材との前記クリアランスが前記棒素材の直径の０．５〜１．０％に設定されていると共に、抜き勾配が０.５〜１度に形成されていることを特徴とする。
【００１４】
かかる構成によれば、下金型の下型キャビティ及び上金型の上型キャビティは、棒素材との間のクリアランスが棒素材の直径の０．５〜１．０％からなると共に、上金型の抜き勾配が０.５〜１度に形成されていることにより、長さＬ／直径Ｄの比が３以上の長尺の棒素材であっても、鍛造時に棒素材が拡径される中央部を座屈させることなく支持することができる。
【００１５】
請求項３に記載の鍛造用金型装置は、請求項１または請求項２に記載の鍛造用金型装置であって、前記下金型は、その一部を構成する固定ブロックと、前記固定ブロックに対して接離可能に配置された可動ブロックと、を備え、前記可動ブロックは、摺動駆動装置によって前記固定ブロックに対して進退されることを特徴とする。
【００１６】
かかる構成によれば、下金型は、固定ブロックと可動ブロックとによって、棒素材の下端部が支持される略凹部状の下型キャビティを形成する。このため、棒素材を鍛造する際には、棒素材の下端部を下型キャビティ内に配置すればよい。鍛造加工終了後、棒素材を下型キャビティから取り出す際には、摺動駆動装置によって可動ブロックを移動させることにより、棒素材を容易に取り出すことができる。
【００１７】
請求項４に記載の鍛造用金型装置は、請求項３に記載の鍛造用金型装置であって、前記上金型は、前記下金型の外側面に沿って摺動するガイド部を有すると共に、前記上金型が前記下金型の方向へ移動する際に、前記固定ブロック及び前記可動ブロックに摺動可能に外嵌することを特徴とする。
【００１８】
かかる構成によれば、上金型は、上昇及び下降する際に、ガイド部が下金型の外周面に沿って摺動することにより、移動方向が所定方向に規制されている。この際に、上金型は、固定ブロック及び可動ブロックに摺動可能に外嵌して、可動ブロックが外側へ移動するのを抑制する。
【００１９】
請求項５に記載の鍛造素材の製造方法は、長さＬ／直径Ｄの比が３以上の棒素材全体を加熱する加熱工程と、前記棒素材の下端面を下金型の下型キャビティにクリアランスを介して載置し、前記棒素材の長さ方向の中央部を拡径できる空間をあけた状態で、かつ、上金型の上型キャビティにクリアランスを介して支持し、前記上金型を下降して前記上型キャビティの押圧部で、前記棒素材の上端面を押圧して前記中央部を拡径させる据込鍛造工程と、前記据込鍛造工程で鍛造した前記棒素材を再加熱することなく所定形状にプレス成形するプレス工程と、を含むことを特徴とする。
【００２０】
かかる構成によれば、加熱工程で全体を加熱された長さＬ／直径Ｄの比が３以上の棒素材は、中央部を拡径できる空間をあけた状態で、かつ、上下両端部の外周側面が上金型と下金型とで上下動可能に部分接触した状態に上型キャビティ及び下型キャビティに支持された後、上端面が押圧部に押圧されて中央部が部分的に拡径される。また、棒素材は、金型との間にクリアランスがあることにより、部分接触の状態で鍛造されるため、上金型及び下金型との接触で急冷されて熱が奪われえることがない。このため、棒素材は、次のプレス工程でも高温な状態が維持され、再加熱されることなく、所定形状にプレス成形される。
【００２１】
請求項６に記載の鍛造素材の製造方法は、請求項５に記載の鍛造素材の製造方法であって、前記据込鍛造工程は、請求項１ないし請求項３のいずれか１項に記載の鍛造用金型装置で行い、前記プレス工程を鍛造装置で行うことを特徴とする。
【００２２】
かかる構成によれば、加熱工程で一度加熱された棒素材は、鍛造用金型装置で熱間据込鍛造された後、高温な状態が維持されているので、再加熱されずに連続してプレス工程で１回または複数回プレス加工することができる。
【００２３】
請求項７に記載の鍛造素材の製造方法は、請求項６に記載の鍛造素材の製造方法であって、前記鍛造素材は、自動車用サスペンション部品に成形されることを特徴とする。
【００２４】
かかる構成によれば、鍛造素材は、自動車用サスペンション部品に成形される。
【発明の効果】
【００２５】
本発明の請求項１に係る鍛造用金型装置によれば、長さＬ／直径Ｄの比が３以上の長尺の棒素材の中央部を拡径できる空間をあけた状態で据込鍛造することにより、バリを発生させずに拡径させることができる。鍛造用金型装置は、上型キャビティ及び下型キャビティによって、クリアランスと中央部の開放空間とを介して棒素材を上金型及び下金型に部分接触させて支持していることにより、棒素材が金型との接触により鍛造され易い適温より低い温度まで冷却されるのを抑制することができると共に、前記中央部が座屈しない状態に保持することができる。
【００２６】
本発明の請求項２に係る鍛造用金型装置によれば、上金型及び下金型は、下型キャビティ及び上型キャビティと棒素材との間のクリアランスを有すると共に、上金型に抜き勾配があることによって、長さＬ／直径Ｄの比が３以上の長尺の棒素材であっても、その棒素材の中央部が座屈することなく拡径されるように支持及び離型することができる。
【００２７】
本発明の請求項３に係る鍛造用金型装置によれば、棒素材を下型キャビティに配置する場合または取り出す場合には、摺動駆動装置によって可動ブロックを移動させて、固定ブロックから分離させることにより、加熱された状態の棒素材であっても容易に金型にセットしたり、取り出したりすることができる。
【００２８】
本発明の請求項４に係る鍛造用金型装置によれば、上金型は、ガイド部が下金型の上端部外周に外嵌されながら摺接して上昇及び下降することによって、ガタツキなく所定方向に動くように規制することができる。さらにそのときに、上金型は、固定ブロック及び可動ブロックに摺動可能に外嵌して、可動ブロックが外側へ移動してずれるのを抑制することができる。
【００２９】
本発明の請求項５に係る鍛造素材の製造方法によれば、加熱工程で全体加熱された棒素材は、据込鍛造工程で中央部を拡径される際に、中央部の周囲が開放されて、外周側面が上金型及び下金型に部分接触した状態で支持されて鍛造される。このため、棒部材は、上金型及び下金型との接触で急冷されることなく、かつ、バリが形成されることもないので、再加熱作業もバリ取り作業も不要である。その結果、棒素材は、次のプレス工程の際にも高温な状態が維持されているので、連続して次のプレス工程で熱間加工することができる。
【００３０】
本発明の請求項６に係る鍛造素材の製造方法によれば、据込鍛造工程を前記鍛造用金型装置で行ったことにより、棒素材にバリがなく、高温な状態に維持さているため、直に、次のプレス機によるプレス工程を行うことができる。
【００３１】
本発明の請求項７に係る鍛造素材の製造方法によれば、細長い棒素材を据込鍛造した鍛造素材から自動車用サスペンション部品を成形することができる。
【図面の簡単な説明】
【００３２】
【図１】本発明の実施形態に係る鍛造用金型装置及び鍛造素材の製造方法によって成形された鍛造素材の形状を工程順に示す概略図であり、（ａ）は材料取りした丸棒素材を示す断面図、（ｂ）は据込鍛造した丸棒素材の断面図、（ｃ）プレス加工した鍛造素材の断面図、（ｄ）は完成品の斜視図である。
【図２】本発明の実施形態に係る鍛造用金型装置を示す要部断面図である。
【図３】本発明の実施形態に係る鍛造用金型装置の下金型の要部平面図である。
【図４】本発明の実施形態に係る鍛造素材の製造方法の工程図である。
【発明を実施するための形態】
【００３３】
以下、図面を参照して発明を実施するための形態を説明する。
なお、鍛造用金型装置１は、下金型４、上金型５等の設置方向を変更することにより適宜にその設置方向や駆動方向を変えることができるが、上金型５が上下方向に移動する場合を例に挙げて説明すると共に、便宜上、図面の前後左右方向を上下左右方向として説明する。
また、鍛造用金型装置１は、種々の形状及び材料からなる棒素材の中央部を拡径させる据込鍛造を行うことができるが、以下、その一例としてアルミニウム合金製の丸棒素材２を鍛造する場合を例に挙げて説明する。
【００３４】
≪丸棒素材（棒素材）及び鍛造素材の構成≫
図１（ａ）に示すように、丸棒素材２は、長さＬ／直径Ｄの比が３以上の長尺の丸棒からなり、連続鋳造装置（図示省略）による素材製造工程（図４のステップＳ１）によって長尺に形成したものを適宜な長さに切断（切断工程）して材料取りしたものである（図４のステップＳ２）。この丸棒素材２は、例えば、アルミニウム合金製の材料からなり、後記する鍛造用金型装置１によって未完成品である鍛造素材３に鍛造される。
その鍛造素材３は、次にプレス工程（図４のステップＳ５）でプレス機８により１回または複数回プレス加工することによって完成品９（例えば、自動車用サスペンションアーム等の自動車用サスペンション部品）に成形される。
【００３５】
≪鍛造用金型装置の構成≫
図１（ｂ）に示すように、鍛造用金型装置１は、丸棒素材２の中央部２ｄを拡径させる鍛造を行う装置であり、特に、全体が加熱され長さＬ／直径Ｄの比が３以上の丸棒素材２を据込鍛造することが可能な装置である。
図２に示すように、鍛造用金型装置１は、それぞれ後記する下金型４と、上金型５と、摺動駆動装置６と、昇降装置（図示省略）と、ストッパガイドピン７とを備えて構成されている。鍛造用金型装置１は、下金型４と上金型５との間に支持した丸棒素材２を、上金型５を下降させることによって下方向に圧縮して、丸棒素材２の中央部２ｄを横方向に広げる熱間加工を行う装置である。
換言すると、鍛造用金型装置１は、丸棒素材２の下端部が挿入される下型キャビティ４ｂを有する下金型４と、丸棒素材２の上端面２ｂを押圧する押圧部５ａ、丸棒素材２の中央部２ｄを拡径させる逃がし空間５ｃ、丸棒素材２の上端部が挿入される上側部型面５３ｂ及び上型下側部型面５４ｂが形成された上型キャビティ５ｂを有する上金型５と、を備えて、上金型５を下降させて押圧部５ａで丸棒素材２を押圧することにより、未完成の鍛造素材３に熱間鍛造する比較的小型の縦型プレス機である。
【００３６】
≪下金型の構成≫
図２に示すように、下金型４は、丸棒素材２の下端面２ａが載置されると共に、丸棒素材２の下端部の外周側面２ｃをクリアランスＣ１を介して支持する金型である。この下金型４は、丸棒素材２を据込鍛造した際に、丸棒素材２の下端部が座屈変形しないように下型キャビティ４ｂで半拘束する支持部材の機能と、アールＲ１，Ｒ２等で丸棒素材２の中央部２ｄより下側部位を形成するダイの機能と、を備えている。下金型４は、それぞれ後記する下型固定ベース４１と、下型ベース４２と、下型固定ブロック４３と、下型摺動ベース４４と、下型摺動ブロック４５と、を備えて構成されている。つまり、下金型４は、複数の下金型分割体を組み付けて形成されている。
【００３７】
その下金型分割体を組み付けた下金型４には、上型キャビティ５ｂの下端部が摺動自在に外嵌される上端部外周４ａと、下金型４に丸棒素材２の下端部が挿入される略円柱状の空間を形成する下型キャビティ４ｂと、が形成されている。
上端部外周４ａは、後記する下型固定ブロック４３の左側外周面４３ｃと、下型摺動ブロック４５の右側外周面４５ｃとによって四角柱の外面形状に形成され、上昇・下降する上金型５のガイド面となる。上端部外周４ａの上部には、上側が先細になる勾配θ１（例えば、角度が３度程度）が形成されている。
下型キャビティ４ｂは、下型ベース４２の底部型面４２ａ及び左底側部型面４２ｂと、下型摺動ベース４４の右底側部型面４４ａと、下型固定ブロック４３の左側部型面４３ｂと、下型摺動ブロック４５の右側部型面４５ａとによって略凹部状に形成されている。下金型４内の下型キャビティ４ｂと丸棒素材２との間のクリアランスＣ１は、丸棒素材２の直径Ｄの０．５〜１．０％である。
【００３８】
＜下型固定ベースの構成＞
下型固定ベース４１は、下金型４全体を鍛造用金型装置１の装置本体（図示省略）上に載設する際に、その装置本体上にボルト締めされる金型基台であり、下金型４の最下端部に設置される。
【００３９】
＜下型ベース（固定ブロック）の構成＞
下型ベース４２は、丸棒素材２の下端面２ａが載置され、下型キャビティ４ｂの底部型面４２ａ及び左底側部型面４２ｂを形成する下金型分割体である。下型ベース４２には、丸棒素材２の下端面２ａが載置される底部型面４２ａと、丸棒素材２の下端部左側を支持する左底側部型面４２ｂと、下型固定ブロック４３が載設される固定ブロック載置面４２ｃと、下型固定ブロック４３の位置決め凸部４３ａが係合する位置決め溝４２ｄと、下型摺動ベース４４が載設される摺動ベース載置面４２ｅと、下型摺動ブロック４５が左右方向に移動される際のガイドをする摺動ブロックガイド部４２ｆ，４２ｆ（図３参照）と、が形成されている。この下型ベース４２は、ボルトＢ１によって下型固定ベース４１上に固定される。
底部型面４２ａ及び左底側部型面４２ｂは、丸棒素材２の下端面２ａ及び下端部左側の形状に合わせて有底半円状に形成されている。
【００４０】
＜下型固定ブロック（固定ブロック）の構成＞
図２に示すように、下型固定ブロック４３は、丸棒素材２の下端部の外周側面２ｃの半分をクリアランスＣ１を介して支持する支持部材であり、下金型４の左側部型面４３ｂを形成する下金型分割体である。
下型固定ブロック４３には、前後方向に水平に延設された位置決め凸部４３ａと、前記左底側部型面４２ｂに合致して円柱状の空間（下型キャビティ４ｂの一部）を形成する半円柱状の左側部型面４３ｂと、左底側部型面４２ｂの上端縁に形成されたアールＲ１と、上下動する上型ホルダ５４のガイド部５４ａが摺接する左側外周面４３ｃと、前後両端部に形成され、下型摺動ブロック４５の係合切欠部４５ｄ，４５ｄ（図３参照）に係合する係合突起４３ｄ，４３ｄ（図３参照）と、が形成されている。下型ベース４２は、ボルトＢ２によって下型ベース４２上に固定されている。
また、下型固定ブロック４３の左側外周面４３ｃと上金型５の上型ホルダ５４との間のクリアランスＣ４は、０．０ｍｍである。左側外周面４３ｃは、上金型５が上昇・下降する際に、上金型５のガイド部５４ａが摺動してガイドされるようになっている。
【００４１】
＜下型摺動ベース（可動ブロック）の構成＞
下型摺動ベース４４は、下金型４の右底側部型面４４ａを形成する下金型分割体であり、下型ベース４２の摺動ベース載置面４２ｅに摺動可能な状態に載置されている。この下型摺動ベース４４は、下型摺動ブロック４５と共に摺動駆動装置６によって左右方向に移動される可動部材である。下型摺動ベース４４には、左底側部型面４２ｂに対向して配置され、この左底側部型面４２ｂとで円柱状の空間（下型キャビティ４ｂの一部）を形成する右底側部型面４４ａと、下型摺動ブロック４５を載置する摺動ブロック載置面４４ｂと、下型摺動ブロック４５の下面に形成した位置決め凸部４５ｂが係合する位置決め溝４４ｃと、が形成されている。下型摺動ベース４４は、ボルトＢ３によって下型摺動ブロック４５の下面に固定されている。
【００４２】
＜下型摺動ブロック（可動ブロック）の構成＞
下型摺動ブロック４５は、下型固定ブロック４３と合致することによって、左側部型面４３ｂと右側部型面４５ａとで丸棒素材２の下端部が挿入される下型キャビティ４ｂの一部を形成すると共に、略四角柱形状の下金型４の上側外周部位を形成する下金型分割体である。下型摺動ブロック４５には、前記左側部型面４３ｂに合致して円柱状の空間（下型キャビティ４ｂの一部）を形成する半円柱状の右側部型面４５ａと、前後方向に水平に延設された位置決め凸部４５ｂと、右側部型面４５ａの上端縁に形成されたアールＲ２と、上下動する上型ホルダ５４のガイド部５４ａが摺接する右側外周面４５ｃと、係合突起４３ｄに係合して位置決め機能を果たす係合切欠部４５ｄ，４５ｄ（図３参照）と、摺動駆動装置６のピストンロッド６１が連結されるフローティングジョイント４５ｅと、が形成されている。
アールＲ２は、下型固定ブロック４３のアールＲ１と同一の径で対向位置に形成されている。下型摺動ブロック４５と上金型５の上型ホルダ５４との間のクリアランスＣ３は、０．２ｍｍ程度である。
【００４３】
＜摺動駆動装置の構成＞
図２に示すように、摺動駆動装置６は、下型摺動ブロック４５及び下型摺動ベース４４を下型ベース４２及び下型固定ブロック４３に対して左右方向へ移動させる駆動装置であり、下型ベース４２上に載設されている。摺動駆動装置６は、下型摺動ベース４４に連結された下型摺動ブロック４５を押し引きする前記ピストンロッド６１と、ピストンロッド６１を進退させるためのエアシリンダ６２と、エアシリンダ６２に動力源となる圧縮空気を送るエア供給源（図示省略）と、エア供給源を駆動制御する制御装置（図示省略）と、下型摺動ブロック４５及び下型摺動ベース４４を所定位置でまで摺動させたり、所定位置で停止させたりするための駆動信号を前記制御装置に送る位置検出用のオートスイッチ（図示省略）と、を備えて構成されている。
【００４４】
＜昇降装置及びストッパガイドピンの構成＞
昇降装置（図示省略）は、油圧等の流体圧供給装置（図示省略）からの流体圧によって上昇及び下降させることにより上金型５を上昇及び下降させる駆動装置である。
ストッパガイドピン７は、鍛造用金型装置１を使用しないときに、下金型４と上金型５を縦型プレスにセッティングしたり、使用時に取り外したりする部材である。
【００４５】
≪上金型の構成≫
上金型５は、昇降装置（図示省略）によって下降した際に、丸棒素材２の上端面２ｂを押圧する押圧部５ａを有すると共に、丸棒素材２の上端部の外周側面２ｃをクリアランスＣ２を介して支持する金型である。この上金型５は、丸棒素材２の長さ方向の中央部２ｄを拡径できる空間をあけた状態で、下金型４の上端部外周４ａに沿ってガイド部５４ａが摺動しながら、下金型４の方向へ下降されて、押圧部５ａで丸棒素材２の上端面２ｂを押圧し長さ方向に圧縮して中央部２ｄを拡径させる。上金型５は、それぞれ後記する上型ベース５１と、調整ブロック５２と、上型サブホルダ５３と、上型ホルダ５４とを備えて構成されている。つまり、上金型５は、複数の上金型分割体を組み付けて形成されている。
【００４６】
図２に示すように、押圧部５ａは、丸棒素材２の上端面２ｂを押圧するためのパンチであり、例えば、段付き円柱状に形成されている。この押圧部５ａは、逆凹部状に形成された上型キャビティ５ｂの天井面に配置されている。
逃がし空間５ｃは、丸棒素材２の中央部２ｄが自由に拡径されて部分鍛造されるように形成された空間であり、上型キャビティ５ｂ内のアールＲ３と、下型固定ブロック４３及び下型摺動ブロック４５の上面とによって形成されている。
上型キャビティ５ｂは、上金型５の凸部形状の空間を形成する窪みであり、丸棒素材２の上側と、下型固定ブロック４３及び下型摺動ブロック４５とが挿入される。上型キャビティ５ｂの内壁面と丸棒素材２の上端部の外周側面２ｃとの間には、クリアランスＣ２がある。上型キャビティ５ｂの下部は、下型固定ブロック４３及び下型摺動ブロック４５に合わせて四角柱状の空間に形成されている。上型キャビティ５ｂの中間部は、幅の広い四角柱の空間を形成する壁面からアールＲ３を介して丸棒素材２の直径Ｌより僅かに小さい内径の空間を形成する壁面に段付き状に縮径した状態に形成されている。上型キャビティ５ｂの上部は、上型下側部型面５４ｂ及び上側部型面５３ｂによって、テーパ状の空間に形成されている。
前記クリアランスＣ２は、例えば、丸棒素材２の直径Ｄの０．５〜１．０％である。抜き勾配θ２（テーパ）は、０.５〜１度である。
【００４７】
＜上型ベースの構成＞
図２に示すように、上型ベース５１は、前記昇降装置（図示省略）によって昇降される部材であり、上金型５の最上部に水平に配置された厚板部材からなる。この上型ベース５１には、調整ブロック５２と、上型サブホルダ５３とがそれぞれボルト締めされている。
【００４８】
＜調整ブロックの構成＞
調整ブロック５２は、前記押圧部５ａを下面に形成した段付円柱状の上金型５の上金型分割体であり、上型ベース５１及び上型サブホルダ５３にわたって連続形成された調整ブロック設置孔５１ａ，５３ａ内に上側から挿入して締結部材で固定されている。この調整ブロック５２の下面には、押圧部５ａが形成され、上金型５が下降した際に、その押圧部５ａが丸棒素材２の上端面２ｂを押圧して鍛造するパンチの役目を果たす。
【００４９】
＜上型サブホルダの構成＞
図２に示すように、上型サブホルダ５３は、上型キャビティ５ｂ内の天井面に前記押圧部５ａを備えると共に、丸棒素材２の上端部をクリアランスＣ２を介して支持する上側部型面５３ｂを有する上金型分割体である。上型サブホルダ５３には、前記調整ブロック設置孔５３ａと、前記上側部型面５３ｂと、下端面外周に突出形成された環状凸部５３ｃとが形成されている。上型サブホルダ５３は、ボルトＢ４により上型ベース５１が固定され、この上型サブホルダ５３は、ボルトＢ５により上型ホルダ５４に固定されている。
上側部型面５３ｂは、下側に向かって拡開したテーパ状の孔の内壁面からなり、丸棒素材２の上端部の外周側面２ｃを遊びがある状態に支持（半拘束）する部位である。このテーパ状の空間を形成する上側部型面５３ｂの上端部は、前記調整ブロック５２によって閉塞されている。
【００５０】
＜上型ホルダの構成＞
上型ホルダ５４は、上下方向の中心線に沿って上型キャビティ５ｂが貫通した状態に形成されると共に、その中央に逃がし空間５ｃを形成するための段付き状のアールＲ３が形成された上金型分割体である。上型ホルダ５４は、下降した際に、この上型ホルダ５４のアールＲ３と、アールＲ３から所定間隔（逃がし空間５ｃ）を介して配置された下型固定ブロック４３及び下型摺動ブロック４５のアールＲ１，Ｒ２とで、丸棒素材２の中央部２ｄを拡径させる形状を規制するダイの役目を果たす。上型ホルダ５４には、角筒状に形成され開口部内縁に面取り状の傾斜面を有するガイド部５４ａと、このガイド部５４ａに縮径するように形成されたアールＲ３と、丸棒素材２の直径Ｄより大きな内径でテーパ状に形成された上型下側部型面５４ｂと、上外縁に形成され前記環状凸部５３ｃが係合するリング状切欠部５４ｃと、が形成されている。
【００５１】
≪プレス機の構成≫
図１（ｃ）に示すように、プレス機８は、鍛造用金型装置１で丸棒素材２を鍛造して形成された鍛造素材３を、再加熱せずに熱間プレス加工して、完成品９または完成前の製品に仕上げるプレス工程を行う装置であり、小型プレス機からなる。このプレス機８は、鍛造用金型装置１と同じ製造ライン上の隣接した位置に配置され、上型８ａと下型８ｂとを備えている。
ここで、プレス加工とは、プレス機８に凸状部と凹状部からなる金型（上型８ａ及び下型８ｂ）を取付けて、素材を金型の間に大きな圧力をかけて挟み込むことにより、その素材を加工・成形（せん断、曲げ、打抜き、絞り等）することをいう。つまり、プレス加工は、高温にした金属の塊をハンマや上金型で押圧することによって、金属を強くしたり、形を整えたりする加工方法であり、鍛造も含まれる。プレス機８とは、金型を加圧する機械をいう。
【００５２】
［鍛造用金型装置の作用及び工程］
次に、本発明の実施形態に係る鍛造用金型装置１の作用を鍛造素材３の製造方法の工程順に説明する。
【００５３】
≪素材製造工程≫
図４に示すように、まず、素材製造工程によって丸棒素材２の元となる長い丸棒形状の素材を形成する（ステップＳ１）。この素材製造工程では、アルミニウム合金等の溶湯から連続鋳造装置（図示省略）によって、例えば、直径Ｄが５５ｍｍの長尺の丸棒状鋳塊素材を連続鋳型形成する。
連続鋳造装置（図示省略）によって形成した丸棒素材２をさらに押出加工を施し組織や強度を改善した素材を使用してもよい。この押出加工は、必要に応じて行えばよい。
【００５４】
≪切断工程≫
次に、前記丸棒状鋳塊素材を所定の長さＬ（例えば６４２ｍｍ）に切断する切断工程を行う（ステップＳ２）。切断工程では、長尺の丸棒状鋳塊素材を切断機（図示省略）によって、長さＬ／直径Ｄの比が３以上の丸棒素材２に切断する材料取りを行う。
【００５５】
≪加熱工程≫
続いて、その丸棒素材２を加熱炉（図示省略）の中に入れて、丸棒素材２全体を加熱する加熱工程を行う（ステップＳ３）。加熱工程で丸棒素材２を加熱する温度は、丸棒素材２の材質によって、その丸棒素材２を鍛造するのに最適な温度（例えば、４３０℃〜５４０℃）まで加熱して所定時間（例えば、約６０分）その状態に保持すればよい。
なお、本発明では、後記する据込鍛造工程時に、丸棒素材２の上下両端部を下金型４と上金型５とでしっかりと把持する必要がなく、上下動自在に支持するので、丸棒素材２の中央部２ｄを部分加熱することを解消して、全体加熱することを可能にした。
【００５６】
≪据込鍛造工程≫
前記丸棒素材２を熱間据込鍛造する据込鍛造工程では、まず、前記加熱炉（図示省略）と同じ製造ライン上に隣設された鍛造用金型装置１の上金型５を昇降装置（図示省略）で上昇状態にする。次に、下型摺動ブロック４５及び下型摺動ベース４４を摺動駆動装置６によって右側に寄せる。その後、加熱した丸棒素材２をクランパー（図示省略）で把持して下金型４の下型キャビティ４ｂ及び上金型５の上型キャビティ５ｂに挿入して鍛造用金型装置１にセットする。前記下型摺動ブロック４５及び下型摺動ベース４４は、摺動駆動装置６によって、左側の下型固定ブロック４３に寄せて、下金型４の下型キャビティ４ｂと丸棒素材２の下端部の外周側面２ｃとをクリアランスＣ１を介して支持する。
【００５７】
次に、上金型５を昇降装置（図示省略）で途中まで下降させて、丸棒素材２の上端部の外周側面２ｃをクリアランスＣ２を介して上型キャビティ５ｂによって遊びがある状態に支持すると共に、下金型４の上端部外周４ａに上下動可能な状態に外嵌させる。
さらに、丸棒素材２の長さ方向の中央部２ｄの周囲を開放して逃がし空間５ｃを形成した状態で、上金型５を下金型４の上端部外周４ａでガイドさせながら昇降装置（図示省略）で下降させて、上型キャビティ５ｂ内の押圧部５ａで、丸棒素材２の上端面２ｂを押圧して中央部２ｄを拡径させる据込鍛造を行う（ステップＳ４）。
【００５８】
上金型５は、下降する際に、ガイド部５４ａが下金型４の外周面に沿って摺動することにより、移動方向が所定方向に規制されている。さらに、この際に、上金型５のガイド部５４ａは、下型固定ブロック４３及び下型可動ブロック４５に摺動可能に外嵌して、下型可動ブロック４５が右側へ移動してずれるのを抑制することができる。
【００５９】
この据込鍛造工程によってφ５５ｍｍ×６４２ｍｍの丸棒素材２は、据込鍛造されると、例えば、６００ｍｍの長さＬ１に圧縮され（据え込み代Ｃ：４２ｍｍ）、中央部２ｄが約直径７０ｍｍに拡径される。
なお、この鍛造用金型装置１では、その丸棒素材２を５８０ｍｍ程度まで圧縮させて、直径を８０ｍｍ程度まで１度の鍛造で行うことが可能である。
【００６０】
昇降装置（図示省略）が上金型５を下降させ据込鍛造する際の据込荷重は、例えば、
据込荷重＝製品断面積×内部圧力＝４０ｃｍ２×０．５ｔ／ｃｍ２＝２０ｔ
である。つまり、前記特許文献２等のマルチラムプレスと比較した約１／４の据込荷重に低減させることができる。
鍛造用金型装置１は、丸棒素材２の中央部２ｄを拡径させる据込鍛造する際に、その中央部２ｄの周囲に逃がし空間５ｃが形成されてフリーの状態になっているので、丸棒素材２に必要以上の余分な力がかからず、加工時の変形抵抗値が小さいので、大きな据込荷重が不要である。このため、鍛造用金型装置１は、従来の据込鍛造用金型装置と比較して、据込荷重を小さくすることができるので、昇降装置（図示省略）及び鍛造用金型装置１全体を大幅に小型化することができる。
【００６１】
据込鍛造が行われた際、丸棒素材２は、中央部２ｄが逃がし空間５ｃによってフリーの状態に解放され、下側部位及び上側部位が略円柱状の窪みでなる下型キャビティ４ｂ及び上型キャビティ５ｂによって曲がらないように支持されていることにより、長さＬ／直径Ｄの比が３以上の長い丸棒素材２であっても座屈することなく据込鍛造される。
また、丸棒素材２を拡径させる中央部２ｄが位置する箇所には、下金型４と上金型５との間に逃がし空間５ｃがあることにより、型合わせ面がないため、バリが形成されることがない。
【００６２】
丸棒素材２の周囲には、下金型４の下型キャビティ４ｂとの間のクリアランスＣ１と、上金型５の上型キャビティ５ｂとの間のクリアランスＣ２と、中央部２ｄの周囲の逃がし空間５ｃとがあることにより、クリアランスＣ１，Ｃ２及び逃がし空間５ｃ内に熱伝導率が低い空気が介在されて、加熱された熱が逃げ難くなっている。さらに、丸棒素材２は、複数の分割体からなる下金型４及び上金型５によって、金型に対して完全せずに部分接触する状態に支持されているので、冷却され難くなっている。このため、据込鍛造が行われた際に、金型との接触による温度の低下を最小に抑制することができる。その結果、温度が低下しない分だけ高温の状態で熱間鍛造できるので、良好に鍛造することができる。なお、据込鍛造開始時の温度は約４１０℃〜５２０℃であり、据込鍛造終了時の温度は約３６０℃〜４７０℃である。
【００６３】
鍛造用金型装置１での丸棒素材２の鍛造が終了したら、上金型５を昇降装置（図示省略）で上昇状態させて、上金型５を丸棒素材２から分離させる。このとき、上型キャビティ５ｂには、抜き勾配θ２（テーパ）とクリアランスＣ２が形成されていることにより、スムーズに分離させることができる。さらに、下型摺動ブロック４５及び下型摺動ベース４４を摺動駆動装置６によって右側に移動させて、下型ベース４２から離して下金型４を分割させた状態にする。このとき、下型摺動ブロック４５及び下型摺動ベース４４は、下金型４が複数の下金型分割体によって分離できることにより、丸棒素材２との接触面積が小さいため、比較的小さな引張力で容易に分離させることができる。
このようにして、下型摺動ブロック４５及び下型摺動ベース４４を右側に寄せた後、丸棒素材２（鍛造素材３）クランパー（図示省略）で把持して、鍛造用金型装置１と同じ製造ライン上に隣設されたプレス機８の金型にセットする。
【００６４】
≪プレス工程≫
前記したように丸棒素材２の温度が高温の状態に維持されていることから、次のプレス工程では、再度、丸棒素材２（鍛造素材３）を加熱することなく、さらに、バリが全くないのでバリ取り作業も行うことなく、直に、プレス加工することができる（ステップＳ５）。このプレス工程では、小型のプレス機８により連続して所定形状にプレス加工することができるので、丸棒素材２（鍛造素材３）の加工工数及び加工時間を削減して、スピーディに生産することができる。プレス工程では、プレス機８等によって、１回または複数回プレス加工して完成品９である自動車用サスペンション部品に仕上げる。なお、プレス加工開始時の温度は約３６０℃〜４７０℃であり、プレス加工終了時の温度は約３１０℃〜４７０℃である。
【００６５】
［変形例］
なお、本発明は、前記実施形態に限定されるものではなく、その技術的思想の範囲内で種々の改造及び変更が可能であり、本発明はこれら改造及び変更された発明にも及ぶことは勿論である。
【００６６】
前記実施形態では、アルミニウム合金製の自動車用サスペンション部品を鍛造する場合を例に挙げて説明したが、他の金属や合金等からなる他の鍛造製品にも適用できることは勿論である。
また、棒素材として、長さＬが６４２ｍｍ、直径Ｄが５５ｍｍのアルミニウム合金製の丸棒素材２を据込鍛造する場合を例に挙げて説明したが、他の鍛造製品を鍛造する場合は、その大きさや材料に応じて加熱温度、加熱時間、据込荷重、下型キャビティ４ｂ及び上型キャビティ５ｂの形状、大きさ等を適宜に調整すればよい。
【符号の説明】
【００６７】
１      鍛造用金型装置
２      丸棒素材（棒素材）
２ａ    下端面
２ｂ    上端面
２ｃ    外周側面
２ｄ    中央部
３      鍛造素材
４      下金型
４ａ    上端部外周
４ｂ    下型キャビティ
５      上金型
５ａ    押圧部
５ｂ    上型キャビティ
５ｃ    逃がし空間
６      摺動駆動装置
８      プレス機
９      完成品（自動車用サスペンション部品）
４２    下型ベース（固定ブロック）
４３    下型固定ブロック（固定ブロック）
４４    下型摺動ベース（可動ブロック）
４５    下型摺動ブロック（可動ブロック）
５４    上型ホルダ
５４ａ  ガイド部
Ｃ１，Ｃ２，Ｃ３，Ｃ４  クリアランス
Ｌ      丸棒素材の長さ（棒素材の長さ）
Ｄ      丸棒素材の直径（棒素材の長さ）
Ｓ３    加熱工程
Ｓ４    据込鍛造工程
Ｓ５    プレス工程
θ１    勾配
θ２    抜き勾配
【図１】
2010234439.tif 000003
【図２】
2010234439.tif 000004
【図３】
2010234439.tif 000005
【図４】
2010234439.tif 000006